(57)【要約】【課題】空隙のないワイヤ補強層をもつ流体搬送用ホースを容易に製造することができる流体搬送用ホースの製造方法を提供する。【解決手段】内側補強層３の外周を第１未加硫ゴム層４で被覆してからワイヤ補強層６を形成すると共に、それらワイヤ補強層６及び第１未加硫ゴム層４を第２未加硫ゴム層７で被覆してからカバーゴム層９で被覆した後に加硫する。【選択図】図５
2012057716.tif 000002
【特許請求の範囲】
【請求項１】
未加硫の内面ゴム層を有機繊維コードからなる内側補強層で被覆し、前記内側補強層の外周に、金属ワイヤを張力を加えつつホース長手方向に所定のピッチで螺旋状に巻き回してワイヤ補強層を形成し、前記ワイヤ補強層をカバーゴム層で被覆する流体搬送用ホースの製造方法において、
前記内側補強層の外周を第１未加硫ゴム層で被覆してから前記ワイヤ補強層を形成すると共に、前記ワイヤ補強層及び第１未加硫ゴム層を第２未加硫ゴム層で被覆してから前記カバーゴム層で被覆することを特徴とする流体搬送用ホースの製造方法。
【請求項２】
前記第１未加硫ゴム層の厚さが、前記金属ワイヤの外径の１／３〜１／２の大きさである請求項１に記載の流体搬送用ホースの製造方法。
【請求項３】
前記第１未加硫ゴム層及び第２未加硫ゴム層を形成するゴム組成物の未加硫時におけるムーニー粘度が２０〜４０ＭＬ（１＋４）  １２５℃である請求項１又は２に記載の流体搬送用ホースの製造方法。
【請求項４】
前記第１未加硫ゴム層及び／又は第２未加硫ゴム層が、ジエン系ゴム組成物から形成されている請求項１〜３のいずれかに記載の流体搬送用ホースの製造方法。
【請求項５】
前記ジエン系ゴム組成物が、天然ゴム、スチレン−ブタジエンゴム及びブタジエンゴムのうちから選ばれる少なくとも１つである請求項４に記載の流体搬送用ホースの製造方法。
【請求項６】
未加硫の内面ゴム層を有機繊維コードからなる内側補強層で被覆し、前記内側補強層の外周に、金属ワイヤを張力を加えつつホース長手方向に所定の間隔をおいて螺旋状に巻き回してワイヤ補強層を形成し、前記ワイヤ補強層をカバーゴム層で被覆する流体搬送用ホースの製造方法において、
前記内側補強層の外周を前記金属ワイヤの外径未満の厚さを有する未加硫の発泡ゴム層で被覆してから前記ワイヤ補強層を形成し、前記発泡ゴム層との間に空間部が生じるように該ワイヤ補強層を前記カバーゴム層で被覆することを特徴とする流体搬送用ホースの製造方法。
【請求項７】
前記未加硫の発泡ゴム層の加硫後における体積が、前記内側補強層と前記金属ワイヤと前記カバーゴム層との間に形成されるスペースの体積と等しくなるようにした請求項６に記載の流体搬送用ホースの製造方法。
【請求項８】
前記発泡ゴム層を形成するゴム組成物が、天然ゴム、スチレン−ブタジエンゴム及びブタジエンゴムのうちから選ばれる少なくとも１つである請求項６又は７に記載の流体搬送用ホースの製造方法。
【請求項９】
前記流体搬送用ホースが石油搬送用のマリンホースである請求項１〜８のいずれかに記載の流体搬送用ホースの製造方法。
【発明の詳細な説明】
【技術分野】
【０００１】
本発明は流体搬送用ホースの製造方法に関し、更に詳しくは、空隙のないワイヤ補強層をもつ流体搬送用ホースを容易に製造することができる流体搬送用ホースの製造方法に関する。
【背景技術】
【０００２】
マリンホースに代表される流体荷役用の大口径のホースにおいては、高圧で送り出される石油などの流体が、ホース外部へ漏洩して海水汚染の事故を生じないような構造にする必要がある。そのため、このタイプの流体搬送用ホースの内部構造には、流体に対する耐侵食性を有する内面ゴム層の外側に複数層からなる補強層群を配置し、それら補強層群の外側にカバーゴム層を設けたものが多く用いられている。
【０００３】
上記の補強層群は、例えば特許文献１に示すように、ゴム引きした補強コードからなる内側補強層と、その外側に配置された補強ワイヤー層などから構成されている。
【０００４】
上記の補強ワイヤー層は、金属ワイヤを内側補強層の外周に所定のピッチで螺旋状に巻き回すことにより構成され、ホース本体に主に周方向の強度を付与すると共に、ホース本体が湾曲したときにキンクが発生するのを防止し、更に外圧によるホース本体の潰れを防止している。
【０００５】
このような補強ワイヤー層を成形するに際しては、図１１に示すように、金属ワイヤ５間のスペースに内側補強層３やカバーゴム層８が入り込んで局部的に変形しないように、金属ワイヤ５を巻き回した後に、加硫ゴムからなる断面が矩形状で厚さが金属ワイヤ５の外径と等しい帯状材料（以下、「フィラー」という。）１３を金属ワイヤ５間に螺旋状に巻き回すことが行われている。
【０００６】
しかしながら、金属ワイヤ５の断面が円形状であるのに対して、上述したようにフィラー１３の断面は矩形状であるため、加硫後に両者の間に空隙１４が生じて流体搬送用ホースの品質を低下させるという問題があった。また、流体搬送用ホースの外径は大きいため、フィラー１３を巻き回す作業に手間がかかるという問題もあった。
【先行技術文献】
【特許文献】
【０００７】
【特許文献１】特開平７−１６７３５３号公報
【発明の概要】
【発明が解決しようとする課題】
【０００８】
本発明の目的は、空隙のないワイヤ補強層をもつ流体搬送用ホースを容易に製造することができる流体搬送用ホースの製造方法を提供することにある。
【課題を解決するための手段】
【０００９】
上記の目的を達成する第１発明の流体搬送用ホースの製造方法は、未加硫の内面ゴム層を有機繊維コードからなる内側補強層で被覆し、前記内側補強層の外周に、金属ワイヤを張力を加えつつホース長手方向に所定のピッチで螺旋状に巻き回してワイヤ補強層を形成し、前記ワイヤ補強層をカバーゴム層で被覆する流体搬送用ホースの製造方法において、前記内側補強層の外周を第１未加硫ゴム層で被覆してから前記ワイヤ補強層を形成すると共に、前記ワイヤ補強層及び第１未加硫ゴム層を第２未加硫ゴム層で被覆してから前記カバーゴム層で被覆することを特徴とするものである。
【００１０】
上記の目的を達成する第２発明の流体搬送用ホースの製造方法は、未加硫の内面ゴム層を有機繊維コードからなる内側補強層で被覆し、前記内側補強層の外周に、金属ワイヤを張力を加えつつホース長手方向に所定の間隔をおいて螺旋状に巻き回してワイヤ補強層を形成し、前記ワイヤ補強層をカバーゴム層で被覆する流体搬送用ホースの製造方法において、前記内側補強層の外周を前記金属ワイヤの外径未満の厚さを有する未加硫の発泡ゴム層で被覆してから前記ワイヤ補強層を形成し、前記発泡ゴム層との間に空間部が生じるように該ワイヤ補強層を前記カバーゴム層で被覆することを特徴とするを特徴とするものである。
【発明の効果】
【００１１】
第１発明の流体搬送用ホースの製造方法によれば、内側補強層の外周を第１未加硫ゴム層で被覆してからワイヤ補強層を形成し、更に第２未加硫ゴム層を被覆するようにしたので、第１未加硫ゴム層及び第２未加硫ゴム層は金属ワイヤに比べて非常に軟らかいため、金属ワイヤに沿って変形して金属ワイヤ間のスペースを十分に埋めた状態で加硫されて硬化するので、ワイヤ補強層に空隙が生じるのを防止することができる。また、フィラーを巻き付ける代わりに、第１未加硫ゴム層と第２未加硫ゴム層とを被覆するだけなので、製造作業を容易にすることができる。
【００１２】
第２発明の流体搬送用ホースの製造方法によれば、内側補強層の外周を金属ワイヤの外径未満の厚さを有する未加硫の発泡ゴム層で被覆してからワイヤ補強層を形成し、発泡ゴム層との間に空間部が生じるようにワイヤ補強層をカバーゴム層で被覆するようにしたので、加硫中に発泡ゴム層が発泡して空間部に拡がって金属ワイヤ間のスペースを埋めるので、ワイヤ補強層に空隙が生じることを防止することができる。また、フィラーを巻き付ける代わりに、発泡ゴム層を被覆するだけなので、製造作業を容易にすることができる。
【図面の簡単な説明】
【００１３】
【図１】本発明の実施形態からなる流体搬送用ホースの製造方法における最初の工程を説明する一部断面図である。
【図２】図１の次の工程を説明する一部断面図である。
【図３】図２の次の工程を説明する一部断面図である。
【図４】図３の次の工程を説明する一部断面図である。
【図５】図４の次の工程を説明する一部断面図である。
【図６】本発明の別の実施形態からなる流体搬送用ホースの製造方法における最初の工程を説明する一部断面図である。
【図７】図６の次の工程を説明する一部断面図である。
【図８】図７の次の工程を説明する一部断面図である。
【図９】図８の次の工程を説明する一部断面図である。
【図１０】図９に示すホース本体を加硫した後の一部断面図である。
【図１１】従来のワイヤ補強層の成形工程を説明する一部断面図である。
【発明を実施するための形態】
【００１４】
以下に、本発明の実施の形態について、図面を参照して説明する。
【００１５】
本発明の実施形態からなる流体搬送用ホースの製造方法を、図１〜５に基づいて以下に説明する。
【００１６】
まず、マンドレル１の外周に未加硫の内面ゴム層２を被覆してから、内側補強層３を積層する（図１）。内面ゴム層２は、ホース内を流れる流体への耐侵食性に優れたゴム組成物から形成する。また、内側補強層３は、ホース軸方向にバイアスに配列した有機繊維コードからなる補強層を、層間でコードが互いに交差するように複数積層することで構成する。
【００１７】
次に、内側補強層３の外周を第１未加硫ゴム層４で被覆した後に（図２）、第１未加硫ゴム層４の上から、金属ワイヤ５を張力を加えつつホース長手方向に所定のピッチで螺旋状に巻き回してワイヤ補強層６を形成する（図３）。このとき、第１未加硫ゴム層４は、金属ワイヤ５に比べて非常に軟らかいため、金属ワイヤ５が第１未加硫ゴム層４にめり込んで、実質的に内側補強層３の外周に金属ワイヤ５が巻き付けられた状態になる。
【００１８】
そして、ワイヤ補強層６及び第１未加硫ゴム層４を第２未加硫ゴム層７で被覆する（図４）。この第２未加硫ゴム層７を形成するゴム組成物は、第１未加硫ゴム層４と同じ硬さのゴム組成物又はエラストマーを用いることが好ましい。第２未加硫ゴム層７は第１未加硫ゴム層４と同じく、金属ワイヤ５に比べて非常に軟らかいため、金属ワイヤ５に沿って容易に変形して第１未加硫ゴム層４と一緒に金属ワイヤ５間のスペースを埋めるようになる。
【００１９】
最後に、第２未加硫ゴム層７を繊維補強層８及びカバーゴム層９で被覆してホース本体１０Ａを構成する（図５）。なお、繊維補強層８を用いない場合もある。
【００２０】
このようにして成形されたホース本体１０Ａを加硫すると、第１未加硫ゴム層４及び第２未加硫ゴム層７が、金属ワイヤ５間のスペースを十分に埋めた状態で硬化するため、ワイヤ補強層６に従来のように空隙１４が生じるのを防止することができる。また、フィラー１３を巻き付ける代わりに、第１未加硫ゴム層４と第２未加硫ゴム層７とを被覆するだけなので、製造作業を容易にすることができる。
【００２１】
第１未加硫ゴム層４の厚さは、金属ワイヤ５の外径（例えば、約５〜１４ｍｍ）の１／３〜１／２の大きさとすることが望ましい。厚さがこの範囲を外れると、ワイヤ補強層６に空隙が生じやすくなったり、ホース本体１０Ａの外径が過度に増加したりする。また、第２未加硫ゴム層７の厚さは特に限定するものではないが、繊維補強層８やカバーゴム層９との間に隙間が生じないような厚さとすることが好ましい。
【００２２】
また、この第１未加硫ゴム層４は、未加硫状態でのムーニー粘度が２０〜４０ＭＬ（１＋４）  １２５℃（ＪＩＳ  Ｋ６３００−１に準拠）であるゴム組成物から形成することが望ましい。ムーニー粘度が、２０未満になると第１未加硫ゴム層４が柔らか過ぎて、粘着したり寸法安定性が低下したりして加工が困難となる。また、４０超になると金属ワイヤ５の第１未加硫ゴム層４への埋没が不十分となる。
【００２３】
未加硫状態でのムーニー粘度が２０〜４０ＭＬ（１＋４）  １２５℃となるゴム組成物としては、ゴムーゴム間の接着性及びゴム−金属間の接着性を考慮して、ジエン系ゴム組成物が好ましく選択される。ジエン系ゴム組成物は、天然ゴム（ＮＲ）、スチレン−ブタジエンゴム（ＳＢＲ）、ブタジエンゴム（ＢＲ）、アクリロニトリル−ブタジエンゴム（ＮＢＲ）、塩素化ポリエチレンゴム（ＣＭ）、クロロスルホン化ポリエチレンゴム（ＣＳＭ）などが例示されるが、ＮＲ、ＳＢＲ及びＢＲのうちから選ばれる少なくとも１つのゴム組成物又はそれらの混合物を用いることが望ましい。
【００２４】
上記の製造方法においては、第２未加硫ゴム層７の外側に外側補強層を積層してもよい。外側補強層は、内側補強層３と同じく、ホース軸方向にバイアスに配列した有機繊維コードからなる補強層を、層間でコードが互いに交差するように複数積層することで構成する。
【００２５】
本発明の別の実施形態からなる流体搬送用ホースの製造方法を、図６〜９に基づいて以下に説明する。
【００２６】
まず、マンドレル１の外周に未加硫の内面ゴム層２を被覆してから、内側補強層３を積層する（図６）。
【００２７】
次に、内側補強層３の外周を未加硫の発泡ゴム層１１で被覆する（図７）。発泡ゴム層１１の厚さは、金属ワイヤ５の外径未満の大きさとする。この発泡ゴム層１１を形成するゴム組成物としては、ＮＲ、ＳＢＲ及びＢＲのうちから選ばれる少なくとも１つ又はそれらの混合物を用いることが望ましい。
【００２８】
そして、発泡ゴム層１１の上から、金属ワイヤ５を張力を加えつつホース長手方向に所定のピッチで螺旋状に巻き回してワイヤ補強層６を形成する（図８）。このとき、発泡ゴム層１１は未加硫状態であるため金属ワイヤ５に比べて非常に軟らかいので、金属ワイヤ５が発泡ゴム層１１にめり込んで、実質的に内側補強層３の外周に金属ワイヤ５が巻き付けられた状態になる。
【００２９】
最後に、ワイヤ補強層６を繊維補強層８及びカバーゴム層９で被覆してホース本体１０Ｂを構成する（図９）。繊維補強層８及びカバーゴム層９は金属ワイヤ５の頂部に跨るように被覆し、発泡ゴム層１１との間に空間部１２が形成されるようにする。
【００３０】
このようにして成形されたホース本体１０Ｂを加硫すると、発泡ゴム層１１が発泡して空間部１２に拡がって金属ワイヤ５間のスペースを埋めるのでワイヤ補強層６に従来のように空隙１４が生じるのを防止することができる（図１０参照）。また、フィラー１３を巻き付ける代わりに、発泡ゴム層１１を被覆するだけなので、製造作業を容易にすることができる。
【００３１】
発泡ゴム層１１については、発泡したときに金属ワイヤ５間のスペースを丁度埋めることができるように、あらかじめ厚さ（発泡ゴムの量）を決定しておくことが望ましい。そのような発泡ゴムの量は、発泡ゴムの材料特性（発泡倍率など）、流体搬送用ホースの寸法仕様及び加硫条件などから容易に求めることができる。
【００３２】
なお、上記の製造方法においては、ワイヤ補強層６の外周を外側補強層で被覆するようにしてもよい。
【００３３】
更に、上記のいずれの実施形態においても、ホース本体１０Ａ、１０Ｂに浮力を与えることを目的として、上記の外側補強層の外周にスポンジゴムを螺旋状に巻き付けて浮力層を形成する場合もある。
【００３４】
本発明の流体搬送用ホースの製造方法の用途は、特に限定されるものではないが、流体荷役用の大口径ホースの製造に好ましく適用され、特に沖合のタンカーと陸部の備蓄タンク等との間の洋上で石油を搬送するマリンホースの製造に好適に用いることができる。
【符号の説明】
【００３５】
１  マンドレル
２  内面ゴム層
３  内側補強層
４  第１未加硫ゴム層
５  金属ワイヤ
６  ワイヤ補強層
７  第２未加硫ゴム層
８  繊維補強層
９  カバーゴム層
１０Ａ、１０Ｂ  ホース本体
１１  発泡ゴム層
１２  空間部
１３  フィラー
１４  空隙
【図１】
2012057716.tif 000003
【図２】
2012057716.tif 000004
【図３】
2012057716.tif 000005
【図４】
2012057716.tif 000006
【図５】
2012057716.tif 000007
【図６】
2012057716.tif 000008
【図７】
2012057716.tif 000009
【図８】
2012057716.tif 000010
【図９】
2012057716.tif 000011
【図１０】
2012057716.tif 000012
【図１１】
2012057716.tif 000013